폴리에틸렌 테레프탈 레이트 필름 ( 토 요보 주식회사 제조 , 제 품명 「 코스모 샤인 A 4100 」 , 두께 50 ㎛, 일방 의 면 에 이 접착 층 을 갖 는다 ) 의 , 이 접착 층 을 갖 는 면 에 , 점착제 층 을 형성 하 는 대신 에 , 에틸렌 프로필렌 디 엔 고무 ( 미츠이 화학 주식회사 제조 , 제 품명 「 EPT 」 ) 의 아세트산에틸 용액 을 건조 후 의 두께 가 20 ㎛ 가 되 도록 바 코터 로 도포 하 고 , 100 ℃ 에서 1 분 간 건조 시켜 , 에틸렌 프로필렌 디 엔 고무 로 이루어지 는 층 을 형성 한 것 이외 에 는 , 실시 예 1 과 동일 하 게 하 여 분자 접착제 층 을 형성 하 고 , 접착 시트 를 얻 었 다 .